(57)【要約】フルオロエラストマーを製造するための新規な乳化重合法を開示しており、そのプロセスでは、式：Ｆ−（ＣＦ２ＣＦ２）ｎ−ＣＨ２ＣＨ２ＳＯ３Ｍ（式中、ｎが２から９の整数、またはそれらの組み合わせであり、Ｍが原子価１を有するカチオンである）の部分フッ素化アニオン界面活性剤を分散剤として使用する。【特許請求の範囲】
【請求項１】
（Ａ）式：Ｆ−（ＣＦ２ＣＦ２）ｎ−ＣＨ２ＣＨ２ＳＯ３Ｍ（式中、ｎが２から９の整数、またはそれらの組み合わせであり、Ｍが原子価１を有するカチオンである）の界面活性剤を含む所定量の水溶液を反応器に充填する工程と、
（Ｂ）前記反応器に所定量のモノマー混合物を充填して、反応媒質を形成する工程であって、前記モノマー混合物が、ｉ）フッ化ビニリデンおよびテトラフルオロエチレンからなる群から選択される第１モノマーであって、モノマー混合物の全重量に基づいて、２５質量％から７０質量％の第１モノマー、およびｉｉ）フッ素含有オレフィン、フッ素含有ビニルエーテル、炭化水素オレフィンおよびそれらの混合物からなる群から選択される追加のモノマーであって、モノマー混合物の全重量に基づいて、７５質量％と３０質量％との間の前記第１モノマーと異なる１または複数種の追加の共重合性モノマーを含む工程と、
（Ｃ）前記反応媒質を、１と７との間のｐＨ、０．５ＭＰａと１０ＭＰａとの間の圧力、および２５℃と１３０℃との間の温度に維持しながら、ラジカル開始剤の存在下で前記モノマーを重合して、フルオロエラストマー分散系を形成する工程と、
を含むことを特徴とするフルオロエラストマーを製造するための乳化重合法。
【請求項２】
（Ｄ）凝固剤を添加することによって、前記分散系からフルオロエラストマーを単離する工程をさらに含むことを特徴とする請求項１に記載の乳化重合法。
【請求項３】
前記凝固剤が、フルオロエラストマー分散系中に存在する界面活性剤と水溶性塩を形成するように選択されることを特徴とする請求項２に記載の乳化重合法。
【請求項４】
前記凝固剤が、Ａｌ３＋、Ｃａ２＋、Ｍｇ２＋および一価カチオンからなる群から選択されるカチオンを有する塩であることを特徴とする請求項２に記載の乳化重合法。
【請求項５】
前記凝固剤が、硫酸アルミニウムおよびミョウバンからなる群から選択されることを特徴とする請求項４に記載の乳化重合法。
【請求項６】
前記凝固剤が、硝酸カルシウムおよび硫酸マグネシウムからなる群から選択されることを特徴とする請求項４に記載の乳化重合法。
【請求項７】
前記界面活性剤が、主に、式：ＣＦ３ＣＦ２ＣＦ２ＣＦ２ＣＦ２ＣＦ２ＣＨ２ＣＨ２ＳＯ３Ｍ（式中、Ｍが、原子価１を有するカチオンである）の界面活性剤であることを特徴とする請求項１に記載の乳化重合法。
【請求項８】
前記第１モノマーが、フッ化ビニリデンであることを特徴とする請求項１に記載の乳化重合法。
【請求項９】
前記第１モノマーが、テトラフルオロエチレンであることを特徴とする請求項１に記載の乳化重合法。
【請求項１０】
少なくとも１種類の追加のモノマーが、フッ素含有オレフィンであることを特徴とする請求項１に記載の乳化重合法。
【請求項１１】
前記フッ素含有オレフィンが、フッ化ビニリデン、テトラフルオロエチレン、ヘキサフルオロプロピレン、１，２，３，３，３−ペンタフルオロプロペン、およびクロロトリフルオロエチレンからなる群から選択されることを特徴とする請求項１０に記載の乳化重合法。
【請求項１２】
少なくとも１種類の追加のモノマーが、フッ素含有ビニルエーテルであることを特徴とする請求項１に記載の乳化重合法。
【請求項１３】
前記フッ素含有ビニルエーテルが、パーフルオロ（アルキルビニル）エーテルであることを特徴とする請求項１２に記載の乳化重合法。
【請求項１４】
前記パーフルオロ（アルキルビニル）エーテルが、パーフルオロ（メチルビニル）エーテルであることを特徴とする請求項１３に記載の乳化重合法。
【請求項１５】
少なくとも１種類の追加のモノマーが、プロピレンおよびエチレンからなる群から選択される炭化水素オレフィンであることを特徴とする請求項１に記載の乳化重合法。
【請求項１６】
前記モノマー混合物が、モノマーの全重量に基づいて、０．０５質量％から１０質量％の硬化部位モノマーをさらに含むことを特徴とする請求項１に記載の乳化重合法。
【請求項１７】
前記硬化部位モノマーが、ｉ）臭素含有オレフィン、ｉｉ）ヨウ素含有オレフィン、ｉｉｉ）臭素含有ビニルエーテル、ｉｖ）ヨウ素含有ビニルエーテル、ｖ）ニトリル基を有するフッ素含有オレフィン、ｖｉ）ニトリル基を有するフッ素含有ビニルエーテル、ｖｉｉ）１，１，３，３，３−ペンタフルオロプロペン、ｖｉｉｉ）パーフルオロ（２−フェノキシプロピルビニル）エーテル、および非共役ジエンからなる群から選択されることを特徴とする請求項１６に記載の乳化重合法。
【請求項１８】
工程（Ｃ）の間に、前記反応媒質に、連鎖移動剤を添加することを特徴とする請求項１に記載の乳化重合法。
【請求項１９】
前記フルオロエラストマーが、ｉ）フッ化ビニリデンおよびヘキサフルオロプロピレン、ｉｉ）フッ化ビニリデン、ヘキサフルオロプロピレンおよびテトラフルオロエチレン、ｉｉｉ）フッ化ビニリデン、ヘキサフルオロプロピレン、テトラフルオロエチレンおよび４−ブロモ−３，３，４，４−テトラフルオロブテン−１、ｉｖ）フッ化ビニリデン、ヘキサフルオロプロピレン、テトラフルオロエチレンおよび４−ヨード−３，３，４，４−テトラフルオロブテン−１、ｖ）フッ化ビニリデン、パーフルオロ（メチルビニル）エーテル、テトラフルオロエチレンおよび４−ブロモ−３，３，４，４−テトラフルオロブテン−１、ｖｉ）フッ化ビニリデン、パーフルオロ（メチルビニル）エーテル、テトラフルオロエチレンおよび４−ヨード−３，３，４，４−テトラフルオロブテン−１、ｖｉｉ）フッ化ビニリデン、パーフルオロ（メチルビニル）エーテル、テトラフルオロエチレンおよび１，１，３，３，３−ペンタフルオロプロペン、ｖｉｉｉ）テトラフルオロエチレン、パーフルオロ（メチルビニル）エーテルおよびエチレン、ｉｘ）テトラフルオロエチレン、パーフルオロ（メチルビニル）エーテル、エチレンおよび４−ブロモ−３，３，４，４−テトラフルオロブテン−１、ｘ）テトラフルオロエチレン、パーフルオロ（メチルビニル）エーテル、エチレンおよび４−ヨード−３，３，４，４−テトラフルオロブテン−１、ｘｉ）テトラフルオロエチレン、プロピレンおよびフッ化ビニリデン、ｘｉｉ）テトラフルオロエチレンおよびパーフルオロ（メチルビニル）エーテル、ｘｉｉｉ）テトラフルオロエチレン、パーフルオロ（メチルビニル）エーテルおよびパーフルオロ（８−シアノ−５−メチル−３，６−ジオキサ−１−オクテン）、ｘｉｖ）テトラフルオロエチレン、パーフルオロ（メチルビニル）エーテルおよび４−ブロモ−３，３，４，４−テトラフルオロブテン−１、ｘｖ）テトラフルオロエチレン、パーフルオロ（メチルビニル）エーテルおよび４−ヨード−３，３，４，４−テトラフルオロブテン−１、およびｘｖｉ）テトラフルオロエチレン、パーフルオロ（メチルビニル）エーテルおよびパーフルオロ（２−フェノキシプロピルビニル）エーテルからなる群から選択される共重合単位を含むことを特徴とする請求項１に記載の乳化重合法。
【請求項２０】
前記フルオロエラストマーが、臭素含有末端基、ヨウ素含有末端基、およびそれらの組み合わせからなる群から選択される末端基をさらに含むことを特徴とする請求項１９に記載の乳化重合法。
【請求項２１】
請求項１に記載の方法によって調製される硬化性フルオロエラストマー。
【発明の詳細な説明】
【０００１】
（発明の分野）
本発明は、フルオロエラストマーを製造するための新規な乳化重合方法であって、ある種類の部分フッ素化アニオン界面活性剤を分散剤として使用する方法に関する。
【０００２】
（発明の背景）
優れた耐熱性、耐油性、および耐薬品性を有するフルオロエラストマーは、封止材料、容器およびホースに広く用いられている。
【０００３】
乳化重合法および溶液重合法によるかかるフルオロエラストマーの製造は当技術分野では公知である。例えば、米国特許第４，２１４，０６０　号および同第４，２８１，０９２号を参照のこと。一般に、フルオロエラストマーは、水溶性重合開始剤および比較的多量の界面活性剤が用いられる乳化重合法で製造される。かかる方法で最もよく使用される界面活性剤は、パーフルオロオクタン酸アンモニウム（Ｃ‐８）である。その結果得られるフルオロエラストマーは、分散系の状態で反応器を離れる。
【０００４】
Ｃ‐８は、重合プロセスにおいて界面活性剤として申し分なく機能するが、比較的高価であり、今後市販されるかどうか不確かである。したがって、フルオロエラストマーの乳化重合に使用する、他の界面活性剤を見い出すことが望ましいだろう。
【０００５】
Ｋｈａｎ（米国特許第４，５２４，１９７号）は、フルオロエラストマーを製造するための乳化重合法を開示している。その方法には、式：Ｆ−（ＣＦ２ＣＦ２）ｎＣＨ２ＣＨ２−ＯＳＯ３Ｍ（式中、ｎは、２〜８の整数またはそれらの組み合わせであり、Ｍは、アルカリ金属カチオン、水素イオンまたはアンモニウムイオンである）の界面活性剤が用いられる。この界面活性剤は、Ｃ‐８に対していくつかの不利点を有する。第一に、Ｋｈａｎの界面活性剤は、−ＯＳＯ３−基に隣接する活性水素原子のために連鎖移動剤として作用し、そのため、フルオロエラストマーの分子量が制限される。さらに、得られたフルオロエラストマーから残留量のこの界面活性剤を除去することは困難である。残留する界面活性剤は、ビスフェノールとして、このように通常使用される硬化剤を用いたエラストマーの加硫を妨げる可能性がある。
【０００６】
ＫｈａｎおよびＭｏｒｇａｎ（米国特許第４，３８０，６１８号）は、結晶性の熱可塑性テトラフルオロエチレンホモポリマーおよびコポリマーを製造するための乳化重合法を開示している。その方法では、式：Ｆ−（ＣＦ２ＣＦ２）ｎＣＨ２ＣＨ２−ＳＯ３Ｍ（式中、ｎは、２〜８の整数またはそれらの組み合わせであり、Ｍは、アルカリ金属カチオン、水素イオンまたはアンモニウムイオンである）の界面活性剤が用いられる。ＫｈａｎおよびＭｏｒｇａｎの方法で製造される結晶性フルオロポリマーは、かなりの程度まで界面活性剤を吸収しない。それと対照的に、フルオロエラストマーは結晶性というよりも非晶性ポリマーであるため、この界面活性剤はフルオロエラストマーポリマー粒子中に吸収され、その結果、ｉ）エラストマーの分子量を制限する連鎖移動が原因で、フルオロエラストマーの重合において有効性が低くなり、ｉｉ）製造されるフルオロエラストマーから洗い流すのが困難であり、このため加硫に悪影響を及ぼすことが考えられる。
【０００７】
ＢｌａｉｓｅおよびＧｒｉｍａｕｄ（米国特許第４，０２５，７０９号）は、結晶性の熱可塑性フッ化ビニリデンホモポリマーおよびコポリマーの同様の製造法を開示している。その方法には、式：Ｒｆ−ＣＨ２ＣＨ２−ＳＯ３Ｍ（式中、Ｒｆは、炭素原子４個から１０個を有する過フッ化ラジカルであり、Ｍは、アルカリ金属カチオンまたはアンモニウムイオンである）の界面活性剤が用いられる。ＫｈａｎおよびＭｏｒｇａｎによる方法と同様に、ＢｌａｉｓｅおよびＧｒｉｍａｕｄによる方法で製造された結晶性フルオロポリマーは、上記の界面活性剤を使用する方法で製造した場合に非晶性フルオロエラストマーで考えられる程度と同じ程度まで界面活性剤を吸収しない。このように、この界面活性剤は、フルオロエラストマーを製造する重合プロセスで使用した場合、米国特許第４，３８０，６１８号に開示の界面活性剤と同じ欠陥を示すと考えられるだろう。
【０００８】
ＢａｋｅｒおよびＺｉｐｆｅｌ（米国特許第５，７８９，５０８号および同第５，６８８，８８４号）は、用いられる界面活性剤がＫｈａｎおよびＭｏｒｇａｎにより使用されている種類の特定の化学種である場合に、結晶性の熱可塑性テトラフルオロエチレンホモポリマーおよびコポリマーのＫｈａｎおよびＭｏｒｇａｎの重合方法が改善されることを開示している。好ましい界面活性剤は、式：Ｃ６Ｆ１３ＣＨ２ＣＨ２ＳＯ３Ｍ（式中、Ｍは、原子価１を有するカチオンである）の界面活性剤である。後者は、その種類の他の化学種よりも毒性が低い。上記のＫｈａｎおよびＭｏｒｇａｎの特許で述べた同じ理由から、当業者であれば、ＢａｋｅｒおよびＺｉｐｆｅｌの界面活性剤がフルオロエラストマーの製造プロセスにおいて満足のいくものであるとは予想しないだろう。
【０００９】
（発明の概要）
本発明の一態様は、
（Ａ）式：Ｆ−（ＣＦ２ＣＦ２）ｎ−ＣＨ２ＣＨ２ＳＯ３Ｍ（式中、ｎは、２から９の整数またはそれらの組み合わせであり、Ｍは、原子価１を有するカチオンである）の界面活性剤を含有する所定量の水溶液を反応器に充填する工程と、
（Ｂ）反応器に所定量のモノマー混合物を充填して、反応媒質を形成する工程であって、前記モノマー混合物が、ｉ）フッ化ビニリデンおよびテトラフルオロエチレンからなる群から選択される第１モノマーであって、モノマー混合物の全重量に基づいて、２５質量％から７０質量％の第一モノマー、およびｉｉ）フッ素含有オレフィン、フッ素含有ビニルエーテル、炭化水素オレフィン、およびそれらの混合物から選択される追加のモノマーであって、モノマー混合物の全重量に基づいて７５質量％と３０質量％との間の前記第１モノマーと異なる１種または複数種の追加の共重合性モノマーを含む工程と、
（Ｃ）前記反応媒質を、１と７との間のｐＨ、０．５と１０ＭＰａとの間の圧力、および２５℃と１３０℃との間の温度に維持しながら、ラジカル開始剤の存在下で前記モノマーを重合して、フルオロエラストマー分散系を形成する工程と、
を含む、フルオロエラストマーを製造するための乳化重合法を提供する。
【００１０】
本発明の他の態様は、本発明の方法によって調製した硬化性フルオロエラストマーである。
【００１１】
（本発明の詳細な説明）
本発明は、フルオロエラストマーを製造するための乳化重合法を目的とする。「フルオロエラストマー」とは、非晶性弾性フルオロポリマーを意味する。フルオロポリマーは、部分フッ素化または過フッ素化されている。本発明の方法により製造されるフルオロエラストマーは、フルオロエラストマーの重量に対して、フッ化ビニリデン（ＶＦ２）またはテトラフルオロエチレン（ＴＦＥ）であることが可能な第１モノマーの共重合単位を２５質量％から７０質量％含有する。フルオロエラストマーにおける残りの単位は、前記第１モノマーと異なり、フッ素含有オレフィン、フッ素含有ビニルエーテル、炭化水素オレフィン、およびそれらの混合物から選択される、１種以上の追加の共重合モノマーからなる。
【００１２】
本発明に従って、第１モノマーと共重合可能なフッ素含有オレフィンには、制限されないが、フッ化ビニリデン、ヘキサフルオロプロピレン（ＨＦＰ）、テトラフルオロエチレン（ＴＦＥ）、１，２，３，３，３−ペンタフルオロプロペン（１−ＨＰＦＰ）、クロロトリフルオロエチレン（ＣＴＦＥ）およびフッ化ビニルが含まれる。
【００１３】
本発明で使用されるフッ素含有ビニルエーテルには、制限されないが、パーフルオロ（アルキルビニル）エーテルが含まれる。モノマーとして使用するのに適したパーフルオロ（アルキルビニル）エーテル（ＰＡＶＥ）には、次式：
ＣＦ２＝ＣＦＯ（Ｒｆ’Ｏ）ｎ（Ｒｆ’’Ｏ）ｍＲｆ（Ｉ）
（式中、Ｒｆ’およびＲｆ’’が、炭素原子２〜６個の異なる直鎖または枝分れ鎖パーフルオロアルキレン基であり、ｍおよびｎが独立して、０〜１０であり、Ｒｆが、炭素原子１〜６個のパーフルオロアルキル基である）のものが含まれる。
【００１４】
好ましい種類のパーフルオロ（アルキルビニル）エーテルには、次式：
ＣＦ２＝ＣＦＯ（ＣＦ２ＣＦＸＯ）ｎＲｆ（ＩＩ）
（式中、ＸはＦまたはＣＦ３であり、ｎは０〜５であり、Ｒｆは、炭素原子１〜６個のパーフルオロアルキル基である）の組成物が含まれる。
【００１５】
最も好ましい種類のパーフルオロ（アルキルビニル）エーテルには、式中、ｎが０または１であり、Ｒｆが炭素原子１〜３個を含有するエーテルが含まれる。過フッ化エーテルの例には、パーフルオロ（メチルビニル）エーテル（ＰＭＶＥ）およびパーフルオロ（プロピルビニル）エーテル（ＰＰＶＥ）が含まれる。他の有用なモノマーには、次式：
ＣＦ２＝ＣＦＯ［（ＣＦ２）ｍＣＦ２ＣＦＺＯ］ｎＲｆ（ＩＩＩ）
（式中、Ｒｆが、炭素原子１〜６個を有するパーフルオロアルキル基であり、ｍ＝０または１であり、ｎ＝０〜５であり、Ｚ＝ＦまたはＣＦ３である）の化合物が含まれる。
【００１６】
この種類の好ましい要素は、式中、ＲｆがＣ３Ｆ７であり、ｍ＝０であり、ｎ＝１である要素である。
【００１７】
追加のパーフルオロ（アルキルビニル）エーテルモノマーには、次式：
ＣＦ２＝ＣＦＯ［（ＣＦ２ＣＦ｛ＣＦ３｝Ｏ）ｎ（ＣＦ２ＣＦ２ＣＦ２Ｏ）ｍ（ＣＦ２）ｐ］ＣｘＦ２ｘ＋１（ＩＶ）
（式中、ｍおよびｎは独立して＝０〜１０であり、ｐ＝０〜３であり、ｘ＝１〜５である）の化合物が含まれる。
【００１８】
この種類の好ましい要素は、式中、ｎ＝０〜１であり、ｍ＝０〜１であり、ｘ＝１である。
【００１９】
有用なパーフルオロ（アルキルビニルエーテル）の他の例には、
ＣＦ２＝ＣＦＯＣＦ２ＣＦ（ＣＦ３）Ｏ（ＣＦ２Ｏ）ｍＣｎＦ２ｎ＋１（Ｖ）
（式中、ｎ＝１〜５であり、ｍ＝１〜３であり、好ましくはｎ＝１である）が含まれる。
【００２０】
ＰＡＶＥの共重合単位が、本発明の方法により調製したフルオロエラストマー中に存在する場合、ＰＡＶＥ含有率は一般に、フルオロエラストマーの全重量に基づいて、２５質量％から７５質量％の範囲である。パーフルオロ（メチルビニル）エーテルを使用する場合、次いで、そのフルオロエラストマーは、共重合ＰＭＶＥ単位を３０質量％から５５質量％含有することが好ましい。
【００２１】
本発明の方法により調製したフルオロエラストマーにおいて有用な炭化水素オレフィンには、限定されないが、エチレンおよびプロピレンが含まれる。炭化水素オレフィンの共重合単位が、本発明の方法により調製したフルオロエラストマー中に存在する場合、炭化水素オレフィン含有率は一般に、４質量％から３０質量％である。
【００２２】
本発明の方法により調製したフルオロエラストマーは任意に、１種以上の硬化部位モノマーの単位を含むことも可能である。適切な硬化部位モノマーの例には、限定されないが、ｉ）臭素含有オレフィン、ｉｉ）ヨウ素含有オレフィン、ｉｉｉ）臭素含有ビニルエーテル、ｉｖ）ヨウ素含有ビニルエーテル、ｖ）ニトリル基を有するフッ素含有オレフィン、ｖｉ）ニトリル基を有するフッ素含有ビニルエーテル、ｖｉｉ）１，１，３，３，３−ペンタフルオロプロペン（２−ＨＰＦＰ）、ｖｉｉｉ）パーフルオロ（２−フェノキシプロピルビニル）エーテル、およびｉｘ）非共役ジエンが含まれる。
【００２３】
臭化硬化部位モノマーは、他のハロゲン、好ましくはフッ素を含有することが可能である。臭化オレフィン硬化部位モノマーの例としては、ＣＦ２＝ＣＦＯＣＦ２ＣＦ２ＣＦ２ＯＣＦ２ＣＦ２Ｂｒ、ブロモトリフルオロエチレン、４−ブロモ−３，３，４，４−テトラフルオロブテン−１（ＢＴＦＢ）、および臭化ビニル、１−ブロモ−２，２−ジフルオロエチレンなどの他のモノマー、臭化パーフルオロアリル、４−ブロモ−１，１，２−トリフルオロブテン−１、４−ブロモ−１，１，３，３，４，４，−ヘキサフルオロブテン、４−ブロモ−３−クロロ−１，１，３，４，４−ペンタフルオロブテン、６−ブロモ−５，５，６，６−テトラフルオロヘキセン、４−ブロモパーフルオロブテン−１および３，３−ジフルオロアリルブロミドが挙げられる。本発明で有用な臭化ビニルエーテル硬化部位モノマーには、２−ブロモ−パーフルオロエチルパーフルオロビニルエーテルおよび種類：ＣＦ２Ｂｒ−Ｒｆ−Ｏ−ＣＦ＝ＣＦ２（Ｒｆは、パーフルオロアルキレン基である）のフッ化化合物、例えばＣＦ２ＢｒＣＦ２Ｏ−ＣＦ＝ＣＦ２、および種類：ＲＯＣＦ＝ＣＦＢｒまたはＲＯＣＢｒ＝ＣＦ２（Ｒは、低級アルキル基またはフルオロアルキル基である）、例えばＣＨ３ＯＣＦ＝ＣＦＢｒもしくはＣＦ３ＣＨ２ＯＣＦ＝ＣＦＢｒが含まれる。
【００２４】
適切なヨウ化硬化部位モノマーには、次式：ＣＨＲ＝ＣＨ−Ｚ−ＣＨ２ＣＨＲ−Ｉ（式中、Ｒは−Ｈまたは−ＣＨ３であり、Ｚは、任意に１つ以上のエーテル酸素原子を含有する、直鎖または枝分れ鎖Ｃ１〜Ｃ１８（パー）フルオロアルキレンラジカル、または米国特許第５，６７４，９５９号に開示されている（パー）フルオロポリオキシアルキレンラジカルである）のヨウ化オレフィンが含まれる。有用なヨウ化硬化部位モノマーの他の例としては、例えば米国特許第５，７１７，０３６号に開示されている、式：Ｉ（ＣＨ２ＣＦ２ＣＦ２）ｎＯＣＦ＝ＣＦ２およびＩＣＨ２ＣＦ２Ｏ［ＣＦ（ＣＦ３）ＣＦ２Ｏ］ｎＣＦ＝ＣＦ２等（式中、ｎ＝１〜３である）の不飽和エーテルが挙げられる。さらに、ヨードエチレン、４−ヨード−３，３，４，４−テトラフルオロブテン−１（ＩＴＦＢ）、３−クロロ−４−ヨード−３，４，４−トリフルオロブテン、２−ヨード−１，１，２，２−テトラフルオロ−１−（ビニルオキシ）エタン、２−ヨード−１−（パーフルオロビニルオキシ）−１，１，２，２−テトラフルオロエチレン、１，１，２，３，３，３−ヘキサフルオロ−２−ヨード−１−（パーフルオロビニルオキシ）プロパン、２−ヨードエチルビニルエーテル、３，３，４，５，５，５−ヘキサフルオロ−４−ヨードペンテン、およびヨードトリフルオロエチレンを含む適切なヨウ化硬化部位モノマーが、米国特許第４，６９４，０４５号に開示されている。ヨウ化アリルおよび２−ヨード−パーフルオロエチルパーフルオロビニルエーテルもまた、有用な硬化部位モノマーである。
【００２５】
有用なニトリル含有硬化部位モノマーには、以下に示す式のモノマーが含まれる。
【００２６】
ＣＦ２＝ＣＦ−Ｏ（ＣＦ２）ｎ−ＣＮ（ＶＩ）
（式中、ｎ＝２〜１２であり、好ましくは２〜６である）、
ＣＦ２＝ＣＦ−Ｏ［ＣＦ２−ＣＦ（ＣＦ３）−Ｏ］ｎ−ＣＦ２−ＣＦ（ＣＦ３）−ＣＮ（ＶＩＩ）
（式中、ｎ＝０〜４であり、好ましくは０〜２である）、
ＣＦ２＝ＣＦ−［ＯＣＦ２ＣＦ（ＣＦ３）］ｘ−Ｏ−（ＣＦ２）ｎ−ＣＮ（ＶＩＩＩ）　（式中、ｘ＝１〜２であり、ｎ＝１〜４である）、
ＣＦ２＝ＣＦ−Ｏ−（ＣＦ２）ｎ−Ｏ−ＣＦ（ＣＦ３）ＣＮ（ＩＸ）
（式中、ｎ＝２〜４である）。
【００２７】
式（ＶＩＩＩ）のモノマーが好ましい。特に好ましい硬化部位モノマーは、ニトリル基およびトリフルオロビニルエーテル基を有する過フッ化ポリエーテルである。最も好ましい硬化部位モノマーは、
ＣＦ２＝ＣＦＯＣＦ２ＣＦ（ＣＦ３）ＯＣＦ２ＣＦ２ＣＮ（Ｘ）
つまり、パーフルオロ（８−シアノ−５−メチル−３，６−ジオキサ−１−オクテン）または８−ＣＮＶＥである。
【００２８】
非共役ジエン硬化部位モノマーの例には、限定されないが、１，４−ペンタジエン、１，５−ヘキサジエン、１，７−オクタジエン、３，３，４，４−テトラフルオロ−１，５−ヘキサジエン、およびカナダ特許第２，０６７，８９１号および欧州特許第０７８４０６４Ａ１号に開示のものなど、他のモノマーが含まれる。適切なトリエンは、８−メチル−４−エチリデン−１，７−オクタジエンである。
【００２９】
上記の硬化部位モノマーの中で、フルオロエラストマーを過酸化物で硬化する状況に好ましい化合物には、４−ブロモ−３，３，４，４−テトラフルオロブテン−１（ＢＴＦＢ）、４−ヨード−３，３，４，４−テトラフルオロブテン−１（ＩＴＦＢ）、ヨウ化アリル、ブロモトリフルオロエチレンおよび８−ＣＮＶＥが含まれる。フルオロエラストマーをポリオールで硬化する場合、２−ＨＰＦＰまたはパーフルオロ（２−フェノキシプロピルビニル）エーテルが好ましい硬化部位モノマーである。フルオロエラストマーをテトラアミン、ビス（アミノフェノール）またはビス（チオアミノフェノール）で硬化する場合、８−ＣＮＶＥが好ましい硬化部位モノマーである。
【００３０】
本発明の方法によって製造したフルオロエラストマー中に存在する場合、硬化部位モノマーの単位は通常、０．０５〜１０質量％（フルオロエラストマーの全重量に基づいて）、好ましくは０．０５〜５質量％、最も好ましくは０．０５〜３質量％のレベルで存在する。
【００３１】
本発明の方法によって製造することが可能な特定のフルオロエラストマーには、限定されないが、ｉ）フッ化ビニリデンおよびヘキサフルオロプロピレン、ｉｉ）フッ化ビニリデン、ヘキサフルオロプロピレンおよびテトラフルオロエチレン、ｉｉｉ）フッ化ビニリデン、ヘキサフルオロプロピレン、テトラフルオロエチレンおよび４−ブロモ−３，３，４，４−テトラフルオロブテン−１、ｉｖ）フッ化ビニリデン、ヘキサフルオロプロピレン、テトラフルオロエチレンおよび４−ヨード−３，３，４，４−テトラフルオロブテン−１、ｖ）フッ化ビニリデン、パーフルオロ（メチルビニル）エーテル、テトラフルオロエチレンおよび４−ブロモ−３，３，４，４−テトラフルオロブテン−１、ｖｉ）フッ化ビニリデン、パーフルオロ（メチルビニル）エーテル、テトラフルオロエチレンおよび４−ヨード−３，３，４，４−テトラフルオロブテン−１、ｖｉｉ）フッ化ビニリデン、パーフルオロ（メチルビニル）エーテル、テトラフルオロエチレンおよび１，１，３，３，３−ペンタフルオロプロペン、ｖｉｉｉ）テトラフルオロエチレン、パーフルオロ（メチルビニル）エーテルおよびエチレン、ｉｘ）テトラフルオロエチレン、パーフルオロ（メチルビニル）エーテル、エチレンおよび４−ブロモ−３，３，４，４−テトラフルオロブテン−１、ｘ）テトラフルオロエチレン、パーフルオロ（メチルビニル）エーテル、エチレンおよび４−ヨード−３，３，４，４−テトラフルオロブテン−１、ｘｉ）テトラフルオロエチレン、プロピレンおよびフッ化ビニリデン、ｘｉｉ）テトラフルオロエチレンおよびパーフルオロ（メチルビニル）エーテル、ｘｉｉｉ）テトラフルオロエチレン、パーフルオロ（メチルビニル）エーテルおよびパーフルオロ（８−シアノ−５−メチル−３，６−ジオキサ−１−オクテン）、ｘｉｖ）テトラフルオロエチレン、パーフルオロ（メチルビニル）エーテルおよび４−ブロモ−３，３，４，４−テトラフルオロブテン−１、ｘｖ）テトラフルオロエチレン、パーフルオロ（メチルビニル）エーテルおよび４−ヨード−３，３，４，４−テトラフルオロブテン−１、ｘｖｉ）テトラフルオロエチレン、パーフルオロ（メチルビニル）エーテルおよびパーフルオロ（２−フェノキシプロピルビニル）エーテルの共重合単位を含むフルオロエラストマーが含まれる。
【００３２】
さらに、フルオロエラストマーの調製時に連鎖移動剤または分子量調節剤を使用した結果として、ヨウ素含有末端基、臭素含有末端基またはそれらの混合物が任意に、フルオロエラストマーポリマー鎖末端の一方または両方に存在することが可能である。使用した場合、連鎖移動剤の量は、フルオロエラストマー中のヨウ素または臭素レベルが０．００５〜５質量％の範囲、好ましくは０．０５〜３質量％の範囲となるように計算する。
【００３３】
連鎖移動剤の例には、結果としてポリマー分子の一方または両方の端で結合ヨウ素を組み込む、ヨウ素含有化合物が含まれる。ヨウ化メチレン、１，４−ジヨードパーフルオロ−ｎ−ブタン、および１，６−ジヨード３，３，４，４，テトラフルオロヘキサンが、かかる試薬の代表的な例である。他のヨウ化連鎖移動剤には、１，３−ジヨードパーフルオロプロパン、１，６−ジヨードパーフルオロヘキサン、１，３−ジヨード−２−クロロパーフルオロプロパン、１，２−ジ（ヨードジフルオロメチル）−パーフルオロシクロブタン、モノヨードパーフルオロエタンモノヨードパーフルオロブタン、２−ヨード−１−ヒドロパーフルオロエタン等が含まれる。欧州特許第０８６８４４７Ａ１号に開示のシアノ−ヨウ素連鎖移動剤もまた含まれる。二ヨウ化連鎖移動剤が特に好ましい。
【００３４】
臭化連鎖移動剤の例には、１−ブロモ−２−ヨードパーフルオロエタン、１−ブロモ−３−ヨードパーフルオロプロパン、１−ヨード−２−ブロモ−１，１−ジフルオロエタンおよび米国特許第５，１５１，４９２号に開示されているような、他の連鎖移動剤が含まれる。
【００３５】
本発明の方法に使用するのに適した他の連鎖移動剤には、米国特許第３，７０７，５２９号に開示の連鎖移動剤が含まれる。かかる試薬の例には、イソプロパノール、マロン酸ジエチル、酢酸エチル、四塩化炭素、アセトンおよびドデシルメルカプタンが含まれる。
【００３６】
硬化部位モノマーおよび連鎖移動剤を、そのままの状態でまたは溶液として反応器に加える。重合の始まり近くで反応器に導入する他に、製造されるフルオロエラストマーの所望の組成、用いられる連鎖移動剤、総反応時間に応じて、重合反応期間全体を通して、多量の連鎖移動剤を添加する。
【００３７】
式：Ｆ−（ＣＦ２ＣＦ２）ｎ−ＣＨ２ＣＨ２ＳＯ３Ｍ（式中、ｎは２から９の整数であり、Ｍは原子価１を有するカチオン（例えば、Ｈ＋、Ｎａ＋、Ｋ＋、ＮＨ４＋等）である）のフルオロ界面活性剤を、本発明の重合プロセスに分散剤として用いる。水に対する溶解性が高いことから、酸性形態（つまり、ＭはＨ＋である）が好ましい界面活性剤である。しかしながら、すべての形態がフルオロエラストマーの重合において十分に機能する。
その分散剤は、２から９のｎ値を有する上記の式で示される、２種類以上の部分の混合物であることも可能である。実際に、上記の式で示される大部分の市販の界面活性剤が混合物である。かかる界面活性剤混合物は、界面活性剤（つまり、活性成分、「Ａ．Ｉ．」）３３質量％および酢酸３質量％を含有する水溶液であるＺｏｎｙｌ（登録商標）ＴＢＳフルオロ界面活性剤としてＤｕＰｏｎｔ社から市販されている。
【００３８】
上記の式中、ｎは２から７であることが好ましく、ｎは３であることが最も好ましい。ｎが３未満である場合には、界面活性剤は安定なエマルジョンを形成せず、反応器のファウリングが生じる可能性がある。ｎが３を超える場合には、過剰量の泡が重合プロセス中に生成し、フルオロエラストマーから界面活性剤を洗い流すのが困難である。ｎが主に、３である（つまり、界面活性剤の大部分が、式：ＣＦ３ＣＦ２ＣＦ２ＣＦ２ＣＦ２ＣＦ２ＣＨ２ＣＨ２ＳＯ３Ｍを有する）界面活性剤が、界面活性剤（ｎが３である部分を多量に有し、ｎが２、および４〜７である部分を少量有する）２５質量％および酢酸２質量％の水溶液であるＺｏｎｙｌ（登録商標）ＦＳ−６２フルオロ界面活性剤としてＤｕＰｏｎｔ社から市販されている。ｎが主に３である他の界面活性剤組成物は、Ａｔｏｆｉｎａ社からＦｏｒｏｆａｃ（登録商標）１０３３Ｄとして市販されている。
【００３９】
水性乳化重合溶液で使用する界面活性剤の量は、エマルジョンの安定性および重合速度を泡の発生とバランスをとることによって決定される。ごく少量の界面活性剤を使用した場合には、反応器の過剰なファウリングが生じ、好ましくないことに反応速度が遅くなる可能性がある。多すぎる界面活性剤を使用した場合、過剰な泡が生成するだろう。本発明の乳化重合法では、使用する界面活性剤の量は、製造されるフルオロエラストマーの全重量に基づいて、通常０．０５質量％から３質量％である。重合するモノマーの種類は、エマルジョンの安定性に影響を及ぼす。例えば、テトラフルオロエチレン、プロピレンおよびフッ化ビニリデンの共重合単位を含有するフルオロエラストマーは通常、界面活性剤を０．５質量％から２質量％必要とするのに対して、フッ化ビニリデンおよびヘキサフルオロプロピレンの共重合単位を含有するフルオロエラストマーは一般に、界面活性剤をわずか０．１質量％から０．３質量％必要とする。驚くべきことに、フッ化ビニリデンを３５質量％以上含有するフルオロエラストマーの製造では、安定なフルオロエラストマー分散系を製造するために界面活性剤をわずか０．１質量％から０．１５質量％必要とし、界面活性剤としてＣ−８を使用するが、その転化速度は、同一フルオロエラストマーの製造における従来の経験から当業者により予想されるであろう速度よりも速い。前述の量は、１００％未満の活性成分を含有する界面活性剤溶液の量に対してではなく、活性成分の量に対するものである。
【００４０】
本発明の乳化重合法は、連続プロセス、セミバッチプロセスまたはバッチプロセスであることが可能である。
【００４１】
本発明のセミバッチ乳化重合法において、水溶液を含む反応器中に所望の組成の気体モノマー混合物（最初のモノマー充填材料）を導入する。その反応器は通常、水溶液で完全には満たされず、そのため気体のスペースが残る。その水溶液は、上述の種類のフルオロ界面活性剤の分散剤を含有する。任意に、その水溶液は、重合反応のｐＨを調節するための、リン酸または酢酸緩衝液などのｐＨ緩衝液を含有することが可能である。緩衝液の代わりに、ＮａＯＨなどの塩基を用いて、ｐＨを調節することができる。ｐＨは一般に、製造されるフルオロエラストマーの種類に応じて、１と７の間（好ましくは３〜７）に調節される。代替方法として、またはさらに、ｐＨ緩衝液または塩基を単独で、あるいは重合開始剤、液体硬化部位モノマーもしくは連鎖移動剤などの他の成分と組み合わせて、重合反応全体にわたり様々な回数で反応器に添加することが可能である。また任意に、最初の水溶液は、水溶性無機過酸化物重合開始剤を含有することも可能である。
【００４２】
最初のモノマー充填材料は、ＴＦＥまたはＶＦ２いずれかの一定量の第１モノマーと、第１モノマーと異なる１種以上の追加のモノマーとを含有する。最初の充填材料中に含まれるモノマー混合物の量は、結果として反応器圧力が０．５ＭＰａと１０ＭＰａの間となるように設定される。
【００４３】
そのモノマー混合物を水性媒質中に分散し、反応混合物を通常機械攪拌によって攪拌しながら、任意に、連鎖移動剤もこの時点で添加することが可能である。最初の気体モノマー充填材料において、各モノマーの相対量は、反応速度論によって指示され、共重合モノマー単位の所望の比を有するフルオロエラストマーが得られるように設定される（つまり、非常に遅い反応のモノマーが、生成されるフルオロエラストマーの組成物において望まれるよりも、他のモノマーに対して多量に存在しなければならない）。
【００４４】
セミバッチ反応混合物の温度は、２５℃〜１３０℃、好ましくは５０℃〜１００℃の範囲に維持する。開始剤が熱で分解するか、または還元剤と反応し、その結果生じたラジカルが分散モノマーと反応した際に、重合が開始する。
【００４５】
制御温度で一定の反応器圧力を維持するために、追加の多量の気体主要モノマーおよび硬化部位モノマー（増加する供給材料）を、重合全体を通して制御速度で添加する。増加供給材料中に含まれるモノマーの相対比は、得られたフルオロエラストマーにおける共重合モノマー単位の所望の比とほぼ同じになるように設定される。したがって、増加供給材料は、モノマー混合物の全重量に基づいて、ＴＦＥまたはＶＦ２いずれかの第１モノマー２５質量％から７０質量％と、第１モノマーと異なる１種以上の追加のモノマー７５質量％から３０質量％とを含有する。重合のこの段階中のいずれかの時点で、連鎖移動剤もまた任意に、反応器中に導入することが可能である。追加のフルオロ界面活性剤および重合開始剤もまた、この段階中に反応器に供給することが可能である。形成されるポリマーの量は、増加モノマー供給材料の累積量にほぼ等しい。増加供給材料におけるモノマーのモル比が必ずしも、得られたフルオロエラストマーにおける所望の（つまり、選択された）共重合モノマー単位組成物のモル比と全く同じである必要はないということは、当業者であれば理解されよう。というのは、最初の充填物の組成物が正確に、選択された最終のフルオロエラストマー組成物に必要とされるものではないため、あるいは増加供給材料中のモノマー部分が、反応することなく、既に形成されているポリマー粒子に溶解するためである。２時間から３０時間の範囲の重合時間が、このセミバッチ重合プロセスで通常用いられる。
【００４６】
本発明の連続乳化重合法は、以下の手法でセミバッチプロセスと異なる。反応器は水溶液で完全に満たされ、その結果、気体のスペースは無い。気体モノマー、および水溶性モノマー、連鎖移動剤、緩衝液、塩基、重合開始剤、界面活性剤など他の成分の溶液を、一定速度にて別々のストリームで反応器に供給する。供給速度は、反応器における平均ポリマー滞留時間が一般に０．２時間から４時間になるように調節する。パーフルオロ（アルキルビニル）エーテルなどの反応性の低いモノマーの場合には長い時間が必要であるが、反応性モノマーには、短い滞留時間が用いられる。連続プロセスの反応混合物の温度は、２５℃〜１３０℃、好ましくは８０℃〜１２０℃の範囲に維持する。
【００４７】
本発明の方法では、重合温度を２５℃〜１３０℃の範囲に維持する。温度が２５℃未満の場合、工業規模で反応を効率的に行うには、重合速度が遅すぎるのに対して、温度が１３０℃を超える場合、重合を維持するために必要な反応器圧力が実用には高すぎる。
【００４８】
重合圧力は、０．５ＭＰａから１０ＭＰａ、好ましくは１ＭＰａから６．２ＭＰａの範囲に調節する。セミバッチプロセスでは、所望の重合圧力は、最初の充填材料における気体モノマーの量を調節することによって初めに達成され、反応が開始した後、増加ガスモノマー供給材料を調節することによって、圧力を調整する。連続プロセスでは、分散流出液ラインにおいて背圧レギュレーターを用いることによって、圧力を調整する。重合圧力が１ＭＰａ未満の場合、満足な反応速度を得るには、重合反応系におけるモノマー濃度が低すぎるため、重合圧力は上記の範囲で設定される。さらに、分子量は十分に増加しない。圧力が１０ＭＰａを超える場合、必要とされる高圧装置のコストが非常に高くつく。
【００４９】
形成されたフルオロエラストマーコポリマーの量は、充填された増加供給材料の量にほぼ等しく、水性媒質１００重量部当たりコポリマー１０〜３０重量部の範囲、好ましくは、コポリマー２０〜２５重量部の範囲である。コポリマーが１０重量部未満である場合、生産性が低く望ましくないのに対して、３０重量部を超える場合には、十分な攪拌を行うには固体含有量が高すぎるため、コポリマー形成の程度は上記の範囲で設定される。
【００５０】
本発明において重合を開始するために使用することができる水溶性過酸化物には、例えば過硫酸水素のアンモニウム、ナトリウムまたはカリウム塩が含まれる。レドックス型の開始では、過酸化物の他に、亜硫酸ナトリウムなどの還元剤が存在する。これらの水溶性過酸化物を、単独で、または２種類以上の混合物として、使用することが可能である。使用する量は一般に、ポリマー１００重量部当たり、０．０１重量部から０．４重量部、好ましくは０．０５重量部から０．３重量部の範囲で選択される。重合中、フルオロエラストマーのポリマー鎖末端の一部が、これらの過酸化物の分解によって生成された断片でキャップ形成される。
【００５１】
任意に、本発明の方法によって生成されたフルオロエラストマー分散系から、分散系に凝固剤を添加することによって、フルオロエラストマーゴムまたはクラム（ｃｒｕｍｂ）を単離することができる。当技術分野で公知の凝固剤を使用することが可能である。分散系に含まれる界面活性剤と水溶性の塩を形成する凝固剤を選択することが好ましい。そうでなければ、沈殿した界面活性剤が、単離されたフルオロエラストマー内に閉じ込められ、次いで、ビスフェノール系硬化剤を用いたフルオロエラストマーの硬化が妨げられる。
【００５２】
一単離プロセスにおいて、フルオロエラストマー分散系を４未満のｐＨに調節し、次いで、アルミニウム塩を添加することによって、凝固する。望ましくない不溶性水酸化アルミニウムが４を超えるｐＨ値で形成する。凝固剤として有用なアルミニウム塩には、限定されないが、硫酸アルミニウムおよび一般式：Ｍ’Ａｌ（ＳＯ４）２・１２Ｈ２Ｏ（式中、Ｍ’は、リチウムを除く１価カチオンである）のミョウバンが含まれる。次いで、得られた凝固フルオロエラストマーを濾過し、洗浄し、乾燥させる。乳化重合法で使用される界面活性剤が、長い鎖長（つまり、４個を超える炭素原子）を有する、かなりの量の界面活性種を含有する場合には、この単離プロセスは特に有用である。この場合、カルシウムまたはマグネシウム塩などの他の潜在的な凝固剤は、界面活性剤と不溶性塩を形成し、それによって溶液から界面活性剤が減少し、界面活性剤はフルオロエラストマー中に閉じ込められてしまう。次いで、残存する界面活性剤の大部分をフルオロエラストマーから洗い流すように、特に注意しなければならない。残存する界面活性剤は、その後の加工およびフルオロエラストマーの特性に悪影響を及ぼす可能性がある。
【００５３】
短い鎖長（つまり、炭素原子２〜４個）のパーフルオロアルキル基を有する化学種を多量に含む界面活性剤を用いる本発明の方法で製造されたフルオロエラストマーを凝固するために、アルミニウム塩の他に、カルシウム塩（例えば、硝酸カルシウム）またはマグネシウム塩（例えば、硫酸マグネシウム）、および１価カチオンのいくつかの塩（例えば、塩化ナトリウムもしくは塩化カリウム）などの一般的な凝固剤を容易に使用することが可能である。かかる短鎖の界面活性剤と、カルシウム、マグネシウム、または１価カチオンとの塩は水溶性であり、したがって、フルオロエラストマーから容易に除去することができる。
【００５４】
本発明の他の態様は、本発明の方法によって製造される硬化性フルオロエラストマーである。かかるフルオロエラストマーは一般に、封止材、電線被覆、ホースなどの完成品に二次加工する際に、成形され、次いで加硫される。適切な加硫方法では、例えばポリオール、ポリアミン、有機過酸化物、有機スズ、ビス（アミノフェノール）、テトラアミン、またはビス（チオアミノフェノール）化合物を硬化剤として使用する。
【００５５】
本発明の方法によって調製したフルオロエラストマーは、封止材、電線被覆、チューブ材料およびラミネートを含む、多くの工業用途で有用である。
【００５６】
（実施例）
（試験方法）
ＡＳＴＭ　Ｄ１６４６に従って、予熱時間１分およびローター操作時間１０分で、１２０℃にてＬ（大型）タイプローターを用いて、ムーニー粘度、ＭＬ（１＋１０）を測定した。
【００５７】
制限されないが、以下の実施例によって、本発明をさらに説明する。
【００５８】
（実施例１）
本発明の連続乳化重合法によって、１２０℃にて、十分に攪拌された液体で満杯の４．０リットルステンレス鋼製反応容器中で、ＶＦ２／ＨＦＰフルオロエラストマーを調製した。脱イオン水中の過硫酸アンモニウム（開始剤）４．３９ｇ／時（ｇ／ｈ）、水酸化ナトリウム（界面活性剤に含まれる酢酸とｐＨ緩衝系を形成する）２．０４ｇ／ｈ、Ｚｏｎｙｌ（登録商標）ＦＳ−６２フルオロ界面活性剤（活性成分２５質量％）溶液、およびイソプロパノール（連鎖移動剤）２．４０ｇ／ｈからなる水溶液を、速度１０Ｌ／時で反応器に供給した。流出液ラインに背圧制御弁を用いることによって、液体で満杯のレベルで、圧力６．２ＭＰａに反応器を保持した。３０分後、ダイヤフラム圧縮機により供給された、フッ化ビニリデン（ＶＦ２）１５４２ｇ／ｈ、およびヘキサフルオロプロピレン（ＨＦＰ）１１７６ｇ／ｈからなる気体モノマー混合物を導入することによって、重合を開始した。２．０時間後、得られたフルオロエラストマーラテックスの回収を開始し、６時間続けた。大気圧の脱ガス容器内の残留モノマーから、ｐＨ３．６を有し、固体を２１．０質量％含有するラテックスを分離した。フルオロエラストマークラム生成物を、硫酸アルミニウム溶液を用いて単離した。凝固したフルオロエラストマーポリマーを沈降させ、上澄み液を除去し、濾過する前に水で３回再スラリー化することによって、ポリマーを洗浄した。その湿ったクラムを、エアオーブン内で約５０℃〜６５℃にて、含水率１質量％未満に乾燥させた。フルオロエラストマー約７．９３ｋｇを全転化率９４．４％で回収した。ＶＦ２単位５９．０３質量％およびＨＦＰ単位４０．９７質量％を含有する生成物は、示差走査熱量測定（ＤＳＣ）（加熱モード、１０℃／分、転移の変曲点）によって測定したガラス転移温度−１８℃を有する非晶性エラストマーであった。メチルエチルケトン中、３０℃で測定したエラストマーの内部粘度は、０．７８ｄＬ／ｇであり、ムーニー粘度、ＭＬ（１＋１０）は４８であった。
【００５９】
（比較例Ａ）
本発明の連続乳化重合法によって、１２０℃にて、十分に攪拌された液体で満杯の２．０リットルステンレス鋼製反応容器中で、ＶＦ２／ＨＦＰフルオロエラストマーを調製した。脱イオン水中の過硫酸アンモニウム２．３９ｇ／時（ｇ／ｈ）、リン酸水素二ナトリウム七水和物（ｐＨ緩衝剤）５．５０ｇ／ｈ、パーフルオロオクタン酸アンモニウム（Ｃ−８界面活性剤）３．６０ｇ／ｈ、およびイソプロパノール１．５５ｇ／ｈからなる水溶液を、速度６Ｌ／時で反応器に供給した。流出液ラインに背圧制御弁を用いることによって、液体で満杯のレベルで、圧力６．２ＭＰａに反応器を保持した。３０分後、ダイヤフラム圧縮機により供給された、フッ化ビニリデン（ＶＦ２）８７２ｇ／ｈ、およびヘキサフルオロプロピレン（ＨＦＰ）６７４ｇ／ｈからなる気体モノマー混合物を導入することによって、重合を開始した。１．５時間後、得られたフルオロエラストマーラテックスの回収を開始し、４時間続けた。大気圧の脱ガス容器内の残留モノマーから、ｐＨ３．８５を有し、固体を１９．５質量％含有するラテックスを分離した。フルオロエラストマークラム生成物を、硫酸アルミニウムカリウム溶液を用いて単離した。凝固したフルオロエラストマーポリマーを沈降させ、上澄み液を除去し、濾過する前に水で３回再スラリー化することによって、ポリマーを洗浄した。その湿ったクラムを、エアオーブン内で約５０℃〜６５℃にて、含水率１質量％未満に乾燥させた。フルオロエラストマー約５ｋｇを全転化率９２．３％で回収した。ＶＦ２単位５９．３質量％およびＨＦＰ単位４０．７質量％を含有する生成物は、ＤＳＣ（加熱モード、１０℃／分、転移の変曲点）によって測定したガラス転移温度−１８℃を有する非晶性エラストマーであった。メチルエチルケトン中、３０℃で測定したエラストマーの内部粘度は、０．９４ｄＬ／ｇであり、ムーニー粘度、ＭＬ（１＋１０）は４７であった。
【００６０】
（実施例２）
本発明の連続乳化重合法によって、１１５℃にて、十分に攪拌された液体で満杯の４．０リットルステンレス鋼製反応容器中で、ＶＦ２／ＨＦＰ／ＴＦＥフルオロエラストマーを調製した。脱イオン水中の過硫酸アンモニウム３．７４ｇ／時（ｇ／ｈ）、水酸化ナトリウム２．３３ｇ／ｈ、Ｚｏｎｙｌ（登録商標）ＦＳ−６２フルオロ界面活性剤（活性成分２５質量％）溶液１３．４ｇ／ｈ、およびイソプロパノール２．４ｇ／ｈからなる水溶液を、速度１０Ｌ／時で反応器に供給した。流出液ラインに背圧制御弁を用いることによって、液体で満杯のレベルで、圧力６．２ＭＰａに反応器を保持した。３０分後、ダイヤフラム圧縮機により供給された、テトラフルオロエチレン（ＴＦＥ）６３２ｇ／ｈ、フッ化ビニリデン（ＶＦ２）１１４７ｇ／ｈ、およびヘキサフルオロプロピレン（ＨＦＰ）９３９ｇ／ｈからなる気体モノマー混合物を導入することによって、重合を開始した。２．０時間後、得られたフルオロエラストマーラテックスの回収を開始し、６時間続けた。大気圧の脱ガス容器内の残留モノマーから、ｐＨ４．５７を有し、固体を２０．４質量％含有するラテックスを分離した。フルオロエラストマークラム生成物を、硫酸アルミニウム溶液を用いて単離した。凝固したフルオロエラストマーポリマーを沈降させ、上澄み液を除去し、濾過する前に水で３回再スラリー化することによって、ポリマーを洗浄した。その湿ったクラムを、約５０℃〜６５℃のエアオーブン内で、含水率１質量％未満に乾燥させた。フルオロエラストマー約１５．３５ｋｇを全転化率９５．６％で回収した。ＴＦＥ単位２４．２８質量％、ＶＦ２単位４３．７０質量％、およびＨＦＰ単位３２．０２質量％を含有する生成物は、ＤＳＣ（加熱モード、１０℃／分、転移の変曲点）によって測定したガラス転移温度−１３℃を有する非晶性エラストマーであった。メチルエチルケトン中、３０℃で測定したエラストマーの内部粘度は、０．７２ｄＬ／ｇであり、ムーニー粘度、ＭＬ（１＋１０）は６２であった。
【００６１】
（比較例Ｂ）
従来技術の連続乳化重合法によって、１１５℃にて、十分に攪拌された液体で満杯の４．０リットルステンレス鋼製反応容器中で、ＶＦ２／ＨＦＰ／ＴＦＥフルオロエラストマーを調製した。脱イオン水中の過硫酸アンモニウム３．５９ｇ／時（ｇ／ｈ）、リン酸水素二ナトリウム七水和物８．３０ｇ／ｈ、パーフルオロオクタン酸アンモニウム７．２０ｇ／ｈ、およびイソプロパノール２．３０ｇ／ｈからなる水溶液を、速度１０Ｌ／時で反応器に供給した。流出液ラインに背圧制御弁を用いることによって、液体で満杯のレベルで、圧力６．２ＭＰａに反応器を保持した。３０分後、ダイヤフラム圧縮機により供給された、テトラフルオロエチレン（ＴＦＥ）５８４ｇ／ｈ、フッ化ビニリデン（ＶＦ２）１１０３ｇ／ｈ、およびヘキサフルオロプロピレン（ＨＦＰ）９２１ｇ／ｈからなる気体モノマー混合物を導入することによって、重合を開始した。２．０時間後、得られたフルオロエラストマーラテックスの回収を開始し、６時間続けた。ｐＨ３．５を有し、固体を１９．３質量％含有するラテックスを、大気圧の脱ガス容器内の残留モノマーから分離した。フルオロエラストマークラム生成物を、硫酸アルミニウム溶液を用いて単離した。凝固したフルオロエラストマーポリマーを沈降させ、上澄み液を除去し、濾過する前に水で３回再スラリー化することによって、ポリマーを洗浄した。その湿ったクラムを、約５０℃〜６５℃のエアオーブン内で、含水率１質量％未満に乾燥させた。フルオロエラストマー約１４ｋｇを全転化率９２．２％で回収した。ＴＦＥ単位２４．０質量％、ＶＦ２単位４４．３質量％、およびＨＦＰ単位３１．７質量％を含有する生成物は、ＤＳＣ（加熱モード、１０℃／分、転移の変曲点）によって測定したガラス転移温度−１２℃を有する非晶性エラストマーであった。メチルエチルケトン中、３０℃で測定したエラストマーの内部粘度は、０．７９ｄＬ／ｇであり、ムーニー粘度、ＭＬ（１＋１０）は６４であった。
【００６２】
（実施例３）
本発明の連続乳化重合によって、１１０℃にて、十分に攪拌された液体で満杯の４．０リットルステンレス鋼製反応容器中で、ＶＦ２／ＰＭＶＥ／ＴＦＥ／ＢＴＦＢフルオロエラストマーを調製した。脱イオン水中の過硫酸アンモニウム１０．３２ｇ／時（ｇ／ｈ）、水酸化ナトリウム４．５３ｇ／ｈ、Ｚｏｎｙｌ（登録商標）ＦＳ−６２フルオロ界面活性剤（活性成分２５質量％）溶液８．９ｇ／ｈからなる水溶液を、速度１０Ｌ／時で反応器に供給した。流出液ラインに背圧制御弁を用いることによって、液体で満杯のレベルで、圧力６．２ＭＰａに反応器を保持した。３０分後、ダイヤフラム圧縮機により供給された、テトラフルオロエチレン（ＴＦＥ）６６７ｇ／ｈ、フッ化ビニリデン（ＶＦ２）８７２ｇ／ｈ、およびパーフルオロ（メチルビニル）エーテル（ＰＭＶＥ）１１３８ｇ／ｈからなる気体モノマー混合物を導入することによって、重合を開始した。さらに１５分後、４−ブロモ−３，３，４，４−テトラフルオロブテン−１（ＢＴＦＢ）を速度４０．０ｇ／ｈで添加した。２．０時間後、得られたフルオロエラストマーラテックスの回収を開始し、６時間続けた。ｐＨ３．８７を有し、固体を２０．７質量％含有するラテックスを、大気圧の脱ガス容器内の残留モノマーから分離した。希硫酸でｐＨを約３に下げ、硫酸アルミニウム溶液で凝固することによって、フルオロエラストマークラム生成物をラテックスから単離した。その凝固したフルオロエラストマーポリマーを沈降させ、上澄み液を除去し、濾過する前に水で３回再スラリー化することによって、ポリマーを洗浄した。その湿ったクラムを、約５０℃〜６５℃のエアオーブン内で、含水率１質量％未満に乾燥させた。フルオロエラストマー約１５ｋｇを全転化率９６．０％で回収した。ＴＦＥ単位２５．３質量％、ＶＦ２単位３３．１質量％、ＰＭＶＥ単位４０．０質量％、およびＢＴＦＢ単位１．５４質量％を含有する生成物は、ＤＳＣ（加熱モード、１０℃／分、転移の変曲点）によって測定したガラス転移温度−２２℃を有する非晶性エラストマーであった。メチルエチルケトン中、３０℃で測定したエラストマーの内部粘度は、０．６６ｄＬ／ｇであり、ムーニー粘度、ＭＬ（１＋１０）は７７であった。
【００６３】
（比較例Ｃ）
一般に実施例３の方法に従って、ＶＦ２／ＰＭＶＥ／ＴＦＥ／ＢＴＦＢフルオロエラストマーを調製した。パーフルオロヘキシルエチルスルホン酸２．５０ｇ／ｈの代わりに、パーフルオロオクタン酸アンモニウム５．４０ｇ／ｈを使用する点で、実施例３の方法と異なる。全転化率は９２．６１％であった。ＶＦ２単位３３．９６質量％、ＴＦＥ単位２５．８２質量％、ＰＭＶＥ単位３８．６１質量％、およびＢＴＦＢ単位１．６質量％を含有する、得られたフルオロエラストマーは、ＤＳＣ（加熱モード、１０℃／分、転移の変曲点）によって測定したガラス転移温度−２４℃を有する非晶性エラストマーであった。メチルエチルケトン中、３０℃で測定したエラストマーの内部粘度は、０．５７ｄＬ／ｇであり、ムーニー粘度、ＭＬ（１＋１０）は６１であった。
【００６４】
（実施例４）
本発明の連続乳化重合法によって、１１０℃にて、十分に攪拌された液体で満杯の４．０リットルステンレス鋼製反応容器中で、ＶＦ２／ＰＭＶＥ／ＴＦＥ／２−ＨＰＦＰフルオロエラストマーを調製した。脱イオン水中の過硫酸アンモニウム３．５ｇ／時（ｇ／ｈ）、水酸化ナトリウム２．０ｇ／ｈ、Ｚｏｎｙｌ（登録商標）ＦＳ−６２フルオロ界面活性剤（活性成分２５質量％）溶液８．４ｇ／ｈ、およびイソプロパノール２．４ｇ／ｈからなる水溶液を、速度８Ｌ／時で反応器に供給した。流出液ラインに背圧制御弁を用いることによって、液体で満杯のレベルで、圧力６．２ＭＰａに反応器を保持した。３０分後、ダイヤフラム圧縮機により供給された、テトラフルオロエチレン（ＴＦＥ）１８５ｇ／ｈ、フッ化ビニリデン（ＶＦ２）１２３７ｇ／ｈ、およびパーフルオロ（メチルビニル）エーテル（ＰＭＶＥ）８３５ｇ／ｈからなる気体モノマー混合物を導入することによって、重合を開始した。さらに１５分後、２−ヒドロペンタフルオロプロピレン（２‐ＨＰＦＰ）を気体混合物の残りに導入し、速度６８．５ｇ／ｈで添加した。２．０時間後、得られたフルオロエラストマーラテックスの回収を開始し、６時間続けた。ｐＨ５．２３を有し、固体を２２．６質量％含有するラテックスを、大気圧の脱ガス容器内の残留モノマーから分離した。希硫酸でｐＨを約３に下げ、硫酸アンモニウム溶液で凝固することによって、フルオロエラストマークラム生成物をラテックスから単離した。その凝固凝固したフルオロエラストマーポリマーを沈降させ、上澄み液を除去し、濾過する前に水で２回再スラリー化することによって、ポリマーを洗浄した。その湿ったクラムを、約５０℃〜６５℃のエアオーブン内で、含水率１質量％未満に乾燥させた。フルオロエラストマー約１４ｋｇを全転化率９７．１％で回収した。ＴＦＥ単位８．２質量％、ＶＦ２単位５４．１質量％、ＰＭＶＥ単位３５．９質量％、および２−ＨＰＦＰ単位１．８４質量％を含有する生成物は、ＤＳＣ（加熱モード、１０℃／分、転移の変曲点）によって測定したガラス転移温度−３０℃を有する非晶性エラストマーであった。メチルエチルケトン中、３０℃で測定したエラストマーの内部粘度は、０．８９ｄＬ／ｇであり、ムーニー粘度、ＭＬ（１＋１０）は５３であった。
【００６５】
（比較例Ｄ）
一般に実施例４の方法に従って、従来技術の連続乳化重合法によって、ＶＦ２／ＰＭＶＥ／ＴＦＥ／２−ＨＰＦＰフルオロエラストマーを調製した。界面活性剤としてパーフルオロヘキシルエチルスルホン酸２．５０ｇ／ｈを使用する代わりに、パーフルオロオクタン酸アンモニウム４．５１ｇ／ｈを使用する点で、実施例４の方法と異なる。全転化率は９６．６％であった。ＶＦ２単位５４．３１質量％、ＴＦＥ単位８．２２質量％、ＰＭＶＥ単位３５．８０質量％、および２−ＨＰＦＰ単位１．６７質量％を含有するフルオロエラストマー生成物は、ＤＳＣ（加熱モード、１０℃／分、転移の変曲点）によって測定したガラス転移温度−２８℃を有する非晶性エラストマーであった。メチルエチルケトン中、３０℃で測定したエラストマーの内部粘度は、０．８７ｄＬ／ｇであり、ムーニー粘度、ＭＬ（１＋１０）は５３であった。
【００６６】
（実施例５）
本発明のセミバッチ乳化重合法によって、６０℃にて、十分に攪拌された反応容器中で、ＴＦＥ／Ｐ／ＶＦ２フルオロエラストマーを調製した。水平に攪拌された３３リットル反応器に、脱イオン、脱酸素水２０リットル、Ｚｏｎｙｌ（登録商標）ＦＳ−６２フルオロ界面活性剤（活性成分２５質量％）溶液５４８ｇおよび水酸化ナトリウム１５ｇを充填した。その反応器を６０℃に加熱し、次いでＴＦＥ７５．０質量％、ＶＦ２２０．０質量％、およびプロピレン（Ｐ）５．０質量％の混合物で２．０７ＭＰａに加圧した。次いで、過硫酸アンモニウム１０質量％／水酸化ナトリウム２．５質量％の開始剤溶液のアリコート２５０ｍｌを添加した。ＴＦＥ７０．０質量％、ＶＦ２１０．０質量％、プロピレン２０．０質量％の混合物を反応器に充填して、重合全体にわたり圧力２．０７ＭＰａを維持した。その開始剤溶液を、反応終了まで５ｍｌ／時で連続して供給した。合計８９２０ｇのモノマー混合物を反応器に供給した後に、モノマーの添加を中止し、反応器から残留モノマーを除去した。全体の反応時間は２３時間であった。得られたフルオロエラストマーラテックスを、硫酸アルミニウム溶液を添加することによって凝固し、フルオロエラストマークラムを脱イオン水で洗浄した。そのクラムを６０℃で２日間乾燥させた。ＴＦＥ単位６８質量％、ＶＦ２単位１６質量％、およびＰ単位１６質量％を含有するフルオロエラストマー生成物は、ＤＳＣ（加熱モード、１０℃／分、転移の変曲点）によって測定したガラス転移温度−１℃を有する非晶性エラストマーであった。ムーニー粘度、ＭＬ（１＋１０）は３７であった。
【００６７】
（比較例Ｅ）
従来技術のセミバッチ乳化重合によって、６０℃にて、十分に攪拌された反応容器中で、ＴＦＥ／Ｐ／ＶＦ２フルオロエラストマーを調製した。水平に攪拌された３３リットル反応器に、脱イオン、脱酸素水２０リットル、パーフルオロオクタン酸アンモニウム３００ｇおよびリン酸水素二ナトリウム七水和物９０ｇを充填した。その反応器を６０℃に加熱し、次いでＴＦＥ７５．０質量％、ＶＦ２２０．０質量％、およびプロピレン（Ｐ）５．０質量％の混合物で２．０７ＭＰａに加圧した。次いで、過硫酸アンモニウム１０％の開始剤溶液のアリコート２５０ｍｌを添加した。ＴＦＥ７０．０質量％、ＶＦ２１０．０質量％、プロピレン２０．０質量％の混合物を反応器に供給して、重合全体にわたり圧力２．０７ＭＰａを維持した。その開始剤溶液を、反応終了まで５ｍｌ／時で連続して供給した。合計８９８０ｇのモノマー混合物を反応器に供給した後、モノマーの添加を中止し、反応器から残留モノマーを除去した。その全体の反応時間は２９時間であった。得られたフルオロエラストマーラテックスを、硫酸アルミニウム溶液を添加することによって凝固し、フルオロエラストマークラムを脱イオン水で洗浄した。そのクラムを６０℃で２日間乾燥させた。
【００６８】
（実施例６）
本発明のセミバッチ乳化重合法によって、ヨウ素末端基を有するＶＦ２／ＨＦＰ／ＴＦＥフルオロエラストマーを以下のように調製した。Ｚｏｎｙｌ（登録商標）ＦＳ−６２フルオロ界面活性剤（活性成分２５質量％）２２９．６ｇの溶液、１０％アンモニア溶液２０．６ｇ、および脱イオン、脱酸素水２４，９２２ｇを、４０リットル反応器に充填した。反応器を８０℃に加熱し、攪拌し、フッ化ビニリデン４３．５モル％、ヘキサフルオロプロペン５４．３モル％、テトラフルオロエチレン２．２モル％の混合物１０３０ｇで加圧した。加圧の終了時に、反応器の圧力は１．４８ＭＰａであった。過硫酸アンモニウム１％、リン酸水素二ナトリウム七水和物５％の溶液４０．０ｇを反応器に添加し、重合を開始した。反応器の圧力が低下するのに従って、フッ化ビニリデン６６．２モル％、ヘキサフルオロプロペン１６．９モル％、テトラフルオロエチレン１６．９モル％の混合物を反応器に供給して、圧力を１．４８ＭＰａに維持した。さらに開始剤を反応器に供給して、重合を続けた。モノマー９０ｇの消費量に対応して、過硫酸アンモニウム１％／リン酸水素二ナトリウム七水和物５％の溶液をさらに１０．０ｇ添加した後、１，４−ジヨードパーフルオロブタン４９．３モル％、１，６−ジヨードパーフルオロヘキサン３４．８モル％、１，８−ジヨードパーフルオロオクタン１２．６モル％、および１，１０−ジヨードパーフルオロデカン３．３モル％の混合物１４．５ｍｌを反応器に充填した。モノマー８，３３３ｇの消費量および１９．１時間に対応して、総グラム数１３６ｇの過硫酸アンモニウム１％／リン酸水素二ナトリウム七水和物５％溶液を添加した後、反応器へのモノマーの供給を停止し、反応器の圧力を大気圧に下げた。得られたフルオロエラストマーラテックスを、２％硫酸アルミニウム溶液２００ｇで凝固し、脱イオン水で洗浄し、７０℃で２日間乾燥させた。そのフルオロエラストマーは、６６．３／１７．０／１６．７モルパーセントのフッ化ビニリデン／ヘキサフルオロプロピレン／テトラフルオロエチレンの組成、ガラス転移温度−１７．９℃（ＤＳＣの変曲点）およびムーニー粘度、ＭＬ（１＋１０）５８を有した。
【００６９】
上記のフルオロエラストマーを、バンバリーミキサーでＭｇＯ　３ｐｈｒ、Ｃａ（ＯＨ）２６ｐｈｒ、ＶＣ−５０（ＤｕＰｏｎｔ　Ｄｏｗ　Ｅｌａｓｔｏｍｅｒｓから入手可能な、ビスフェノールＡＦ硬化剤と促進剤との混合物）１．９ｐｈｒ、およびＭＴカーボンブラック３０ｐｈｒと配合した。得られた組成物をスラブに成形し、１７７℃で１０分間硬化し、２３２℃で１６時間後硬化させた。硬化したスラムの物理的性質をＡＳＴＭ　Ｄ４１２に従って測定した：Ｍ１００が６３６ｐｓｉ（４．３９ＭＰａ）であり、引張り強さが１７５８ｐｓｉ（１２．１２ＭＰａ）、破断点伸びが２７１％、硬度（ショアＡ）は７２であった。
【００７０】
（実施例７）
本発明のセミバッチ乳化重合法によって、ヨウ素末端基を有するＶＦ２／ＰＭＶＥ／ＴＦＥフルオロエラストマーを以下のように調製した。Ｚｏｎｙｌ（登録商標）ＦＳ−６２フルオロ界面活性剤（活性成分２５質量％）２２９．６ｇの溶液、１０％アンモニア溶液２０．６ｇ、および脱イオン、脱酸素水２４，９２２ｇを、４０リットル反応器に充填した。反応器を８０℃に加熱し、攪拌し、フッ化ビニリデン６７．０モル％、パーフルオロ（メチルビニル）エーテル２９．９モル％、テトラフルオロエチレン３．１モル％の混合物１１００ｇで加圧した。加圧の終了時に、反応器の圧力は１．８３ＭＰａであった。過硫酸アンモニウム１％とリン酸水素二ナトリウム七水和物５％との溶液３５．０ｇを反応器に添加し、重合を開始した。反応器の圧力が低下するのに従って、フッ化ビニリデン７３．０モル％、パーフルオロ（メチルビニル）エーテル１８．２モル％、テトラフルオロエチレン８．８モル％の混合物を反応器に供給して、圧力を１．８３ＭＰａに維持した。さらに開始剤を反応器に供給して、重合を続けた。モノマー９０ｇの消費量に対応して、過硫酸アンモニウム１％／リン酸水素二ナトリウム七水和物５％の溶液をさらに４０．０ｇ添加した後、１，４−ジヨードパーフルオロブタン４９．３モル％、１，６−ジヨードパーフルオロヘキサン３４．８モル％、１，８−ジヨードパーフルオロオクタン１２．６モル％、および１，１０−ジヨードパーフルオロデカン３．３モル％の混合物１７．０ｍｌを反応器に充填した。モノマー８，３３３ｇの消費量および２０．６時間に対応して、総グラム数１０８ｇの過硫酸アンモニウム１％／リン酸水素二ナトリウム七水和物５％溶液を添加した後、反応器へのモノマーの供給を停止し、反応器の圧力を大気圧に下げた。得られたフルオロエラストマーラテックスを、２％硫酸アルミニウム溶液２００ｇで凝固した。そのフルオロエラストマークラムを脱イオン水で洗浄し、７０℃で２日間乾燥させた。得られたフルオロエラストマーは、７５．５／１７．９／６．６モルパーセントのフッ化ビニリデン／パーフルオロ（メチルビニル）エーテル／テトラフルオロエチレンの組成、ガラス転移温度−３１．９℃（ＤＳＣの変曲点）およびムーニー粘度、ＭＬ（１＋１０）４１を有した。
【００７１】
（実施例８）
Ｆｏｒａｆａｃ（登録商標）１０３３Ｄ（Ａｔｏｆｉｎａ社から市販のパーフルオロヘキシルエチルスルホン酸の３０％溶液）１２５．０ｇ、リン酸水素二ナトリウム七水和物２７．７ｇ、および脱イオン、脱酸素水２４，８４７．３ｇの溶液を４０リットル反応器に充填した。反応器を８０℃に加熱し、攪拌し、テトラフルオロエチレン３９．３モル％およびパーフルオロ（メチルビニル）エーテル６０．７モル％の気体混合物２２６０ｇで加圧した。加圧終了時、反応器の圧力は２．１７ＭＰａであった。過硫酸アンモニウム１％とリン酸水素二ナトリウム七水和物５％との溶液４０．０ｇを反応器に添加して、重合を開始した。反応器の圧力が低下するのに従って、テトラフルオロエチレン６４．２モル％とパーフルオロ（メチルビニル）エーテル３５．８モル％との混合物を反応器に供給して、圧力を２．１７ＭＰａに維持した。さらに開始剤を反応器に供給して、重合を続けた。モノマー９０ｇを反応器に充填した後、１，４−ジヨードパーフルオロブタン４９．３モル％、１，６−ジヨードパーフルオロヘキサン３４．８モル％、１，８−ジヨードパーフルオロオクタン１２．６モル％、および１，１０−ジヨードパーフルオロデカン３．３モル％の混合物１４．５ｍｌを反応器に充填した。モノマー８，３３３ｇの消費および１７．０時間の経過時間に対応して、総グラム数６７ｇの過硫酸アンモニウム１％／リン酸水素二ナトリウム七水和物５％溶液を添加した後、反応器へのモノマーの供給を停止し、反応器の圧力を大気圧に下げた。得られたフルオロエラストマーラテックスを、硫酸でｐＨ２．３に調節し、次いで、２％硫酸アルミニウム溶液２５０ｇで凝固し、脱イオン水で洗浄し、７０℃で２日間乾燥させた。得られたポリマーは、モル分率６７．３／３２．７のテトラフルオロエチレン／パーフルオロ（メチルビニル）エーテル共重合単位の組成、ガラス転移温度０．８℃（ＤＳＣの変曲点）およびムーニー粘度、ＭＬ（１＋１０）３９を有した。
【００７２】
（実施例９）
連続乳化重合によって、１２０℃にて、十分に攪拌された液体で満杯の４．０リットルステンレス鋼製反応容器中で、本発明のＶＦ２／ＨＦＰポリマーを調製した。脱イオン水中の過硫酸アンモニウム４．４ｇ／時（ｇ／ｈ）、リン酸水素二ナトリウム七水和物１２．８ｇ／ｈ、活性成分Ｆｏｒａｂａｃ１０３３Ｄフルオロ界面活性剤（Ａｔｏｆｉｎａ社から市販）３．０ｇ／ｈ、およびイソプロパノール２．４ｇ／ｈからなる水溶液を、速度１０Ｌ／時で反応器に供給した。流出液ラインに背圧制御弁を用いることによって、液体で満杯のレベルで、圧力６．２ＭＰａに反応器を保持した。３０分後、ダイヤフラム圧縮機により供給された、フッ化ビニリデン（ＶＦ２）１５３８ｇ／ｈ、およびヘキサフルオロプロピレン（ＨＦＰ）１１５０ｇ／ｈからなる気体モノマー混合物を導入することによって、重合を開始した。２．０時間後、流出分散液を６時間回収した。ｐＨ４．０を有し、固体を２０．２質量％含有する流出ポリマー分散液を、大気圧の脱ガス容器内の残留モノマーから分離した。フルオロエラストマー生成物を、硫酸アルミニウムカリウム溶液を用いて単離した。凝固したポリマーを沈降させ、上澄み液を除去し、濾過する前に水で３回再スラリー化することによって、ポリマーを洗浄した。その湿ったクラムを、約５０℃〜６５℃のエアオーブン内で、含水率１質量％未満に乾燥させた。ポリマー約１５ｋｇを全転化率９４．１％で回収した。ＶＦ２単位５９．５８質量％、ＨＦＰ単位４０．４２質量％を含有する生成物は、示差走査熱量測定（ＤＳＣ）（加熱モード、１０℃／分、転移の変曲点）によって測定したガラス転移温度−１７℃を有する非晶性エラストマーであった。メチルエチルケトン中、３０℃で測定したエラストマーの内部粘度は、０．８２ｄＬ／ｇであり、ムーニー粘度、ＭＬ（１＋１０）は５１であった。
【国際公開パンフレット】
2004509993.tif 000002
2004509993.tif 000003
2004509993.tif 000004
2004509993.tif 000005
2004509993.tif 000006
2004509993.tif 000007
2004509993.tif 000008
2004509993.tif 000009
2004509993.tif 000010
2004509993.tif 000011
2004509993.tif 000012
2004509993.tif 000013
2004509993.tif 000014
2004509993.tif 000015
2004509993.tif 000016
2004509993.tif 000017
2004509993.tif 000018
2004509993.tif 000019
2004509993.tif 000020
2004509993.tif 000021
2004509993.tif 000022
2004509993.tif 000023
2004509993.tif 000024
2004509993.tif 000025
2004509993.tif 000026
2004509993.tif 000027
2004509993.tif 000028
2004509993.tif 000029
2004509993.tif 000030
2004509993.tif 000031
2004509993.tif 000032
2004509993.tif 000033
【手続補正書】
【提出日】平成14年12月4日(2002.12.4)
【手続補正１】
【補正対象書類名】明細書
【補正対象項目名】０００９
【補正方法】変更
【補正の内容】
【０００９】
（発明の概要）
本発明の一態様は、
（Ａ）式：Ｆ−（ＣＦ２ＣＦ２）ｎ−ＣＨ２ＣＨ２ＳＯ３Ｍ（式中、ｎが主に、３に等しい整数であり、Ｍが、原子価１を有するカチオンである）の界面活性剤を含有する所定量の水溶液を反応器に充填する工程と、
（Ｂ）所定量のモノマー混合物を反応器に充填して、反応媒質を形成する工程であって、前記モノマー混合物が、ｉ）フッ化ビニリデンおよびテトラフルオロエチレンからなる群から選択される第１モノマーであって、モノマー混合物の全重量に基づいて、２５質量％から７０質量％の第１モノマー、およびｉｉ）フッ素含有オレフィン、フッ素含有ビニルエーテル、炭化水素オレフィンおよびそれらの混合物からなる群から選択される追加のモノマーであって、モノマー混合物の全重量に基づいて、７５質量％と３０質量％との間の前記第１モノマーと異なる１または複数種の追加の共重合性モノマーを含む工程と、
（Ｃ）前記反応媒質を１と７との間のｐＨ、０．５ＭＰａと１０ＭＰａとの間の圧力、および２５℃と１３０℃との間の温度に維持しながら、ラジカル開始剤の存在下で前記モノマーを重合して、フルオロエラストマー分散系を形成する工程と、
（Ｄ）凝固剤を添加することによって、前記分散系からフルオロエラストマーを単離する工程であって、前記凝固剤が、Ａｌ３＋、Ｃａ２＋、Ｍｇ２＋および一価カチオンからなる群から選択されるカチオンを有する塩である工程と、を含む、フルオロエラストマーを製造するための乳化重合法を提供する。


【手続補正２】
【補正対象書類名】明細書
【補正対象項目名】００３７
【補正方法】変更
【補正の内容】
【００３７】
式：Ｆ−（ＣＦ２ＣＦ２）ｎ−ＣＨ２ＣＨ２ＳＯ３Ｍ（式中、ｎは主に、３に等しい整数であり、Ｍは原子価１を有するカチオン（例えば、Ｈ＋、Ｎａ＋、Ｋ＋、ＮＨ４＋等）である）のフルオロ界面活性剤を、本発明の重合プロセスに分散剤として用いる。水における溶解性が高いことから、酸性形態（つまり、ＭはＨ＋である）が好ましい界面活性剤である。しかしながら、すべての形態がフルオロエラストマーの重合において十分に機能する。


【手続補正３】
【補正対象書類名】明細書
【補正対象項目名】００３８
【補正方法】変更
【補正の内容】
【００３８】
ｎが主に３未満である場合には、界面活性剤は安定なエマルジョンを形成せず、反応器のファウリングが生じる可能性がある。ｎが主に３を超える場合には、過剰量の泡が重合プロセス中に生成し、フルオロエラストマーから界面活性剤を洗い流すのが困難である。ｎが主に、３である（つまり、界面活性剤の大部分が、式：ＣＦ３ＣＦ２ＣＦ２ＣＦ２ＣＦ２ＣＦ２ＣＨ２ＣＨ２ＳＯ３Ｍを有する）界面活性剤が、界面活性剤２５質量％（ｎが３である部分を多量に有し、ｎが２、および４〜７である部分を少量有する）および酢酸２質量％の水溶液であるＺｏｎｙｌ（登録商標）ＦＳ−６２フルオロ界面活性剤としてＤｕＰｏｎｔ社から市販されている。ｎが主に３である他の界面活性剤組成物は、Ａｔｏｆｉｎａ社からＦｏｒｏｆａｃ（登録商標）１０３３Ｄとして市販されている。


【手続補正４】
【補正対象書類名】明細書
【補正対象項目名】特許請求の範囲
【補正方法】変更
【補正の内容】
【特許請求の範囲】
【請求項１】
（Ａ）式：Ｆ−（ＣＦ２ＣＦ２）ｎ−ＣＨ２ＣＨ２ＳＯ３Ｍ（式中、ｎが主に、３に等しい整数であり、Ｍが原子価１を有するカチオンである）の界面活性剤を含む所定量の水溶液を反応器に充填する工程と、
（Ｂ）前記反応器に所定量のモノマー混合物を充填して、反応媒質を形成する工程であって、前記モノマー混合物が、ｉ）フッ化ビニリデンおよびテトラフルオロエチレンからなる群から選択される第１モノマーであって、モノマー混合物の全重量に基づいて、２５質量％から７０質量％の第１モノマー、およびｉｉ）フッ素含有オレフィン、フッ素含有ビニルエーテル、炭化水素オレフィンおよびそれらの混合物からなる群から選択される追加のモノマーであって、モノマー混合物の全重量に基づいて、７５質量％と３０質量％との間の前記第１モノマーと異なる１または複数種の追加の共重合性モノマーを含む工程と、
（Ｃ）前記反応媒質を１と７との間のｐＨ、０．５ＭＰａと１０ＭＰａとの間の圧力、および２５℃と１３０℃との間の温度に維持しながら、ラジカル開始剤の存在下で前記モノマーを重合して、フルオロエラストマー分散系を形成する工程と、
（Ｄ）凝固剤を添加することによって、前記分散系からフルオロエラストマーを単離する工程であって、前記凝固剤が、Ａｌ３＋、Ｃａ２＋、Ｍｇ２＋および一価カチオンからなる群から選択されるカチオンを有する塩である工程と、
を含むことを特徴とする、フルオロエラストマーを製造するための乳化重合法。
【請求項２】
前記凝固剤が、フルオロエラストマー分散系中に存在する界面活性剤と水溶性塩を形成するように選択されることを特徴とする請求項１に記載の乳化重合法。
【請求項３】
前記凝固剤が、硫酸アルミニウムおよびミョウバンからなる群から選択されることを特徴とする請求項１に記載の乳化重合法。
【請求項４】
前記凝固剤が、硝酸カルシウムおよび硫酸マグネシウムからなる群から選択されることを特徴とする請求項１に記載の乳化重合法。
【請求項５】
前記第１モノマーが、フッ化ビニリデンであることを特徴とする請求項１に記載の乳化重合法。
【請求項６】
前記第１モノマーが、テトラフルオロエチレンであることを特徴とする請求項１に記載の乳化重合法。
【請求項７】
少なくとも１種類の追加のモノマーが、フッ素含有オレフィンであることを特徴とする請求項１に記載の乳化重合法。
【請求項８】
前記フッ素含有オレフィンが、フッ化ビニリデン、テトラフルオロエチレン、ヘキサフルオロプロピレン、１，２，３，３，３−ペンタフルオロプロペン、およびクロロトリフルオロエチレンからなる群から選択されることを特徴とする請求項７に記載の乳化重合法。
【請求項９】
少なくとも１種類の追加のモノマーが、フッ素含有ビニルエーテルであることを特徴とする請求項１に記載の乳化重合法。
【請求項１０】
前記フッ素含有ビニルエーテルが、パーフルオロ（アルキルビニル）エーテルであることを特徴とする請求項９に記載の乳化重合法。
【請求項１１】
前記パーフルオロ（アルキルビニル）エーテルが、パーフルオロ（メチルビニル）エーテルであることを特徴とする請求項１０に記載の乳化重合法。
【請求項１２】
少なくとも１種類の追加のモノマーが、プロピレンおよびエチレンからなる群から選択される炭化水素オレフィンであることを特徴とする請求項１に記載の乳化重合法。
【請求項１３】
前記モノマー混合物が、モノマーの全重量に基づいて、０．０５質量％から１０質量％の硬化部位モノマーをさらに含むことを特徴とする請求項１に記載の乳化重合法。
【請求項１４】
前記硬化部位モノマーが、ｉ）臭素含有オレフィン、ｉｉ）ヨウ素含有オレフィン、ｉｉｉ）臭素含有ビニルエーテル、ｉｖ）ヨウ素含有ビニルエーテル、ｖ）ニトリル基を有するフッ素含有オレフィン、ｖｉ）ニトリル基を有するフッ素含有ビニルエーテル、ｖｉｉ）１，１，３，３，３−ペンタフルオロプロペン、ｖｉｉｉ）パーフルオロ（２−フェノキシプロピルビニル）エーテル、および非共役ジエンからなる群から選択されることを特徴とする請求項１３に記載の乳化重合法。
【請求項１５】
工程（Ｃ）の間に、前記反応媒質に、連鎖移動剤を添加することを特徴とする請求項１に記載の乳化重合法。
【請求項１６】
前記フルオロエラストマーが、ｉ）フッ化ビニリデンおよびヘキサフルオロプロピレン、ｉｉ）フッ化ビニリデン、ヘキサフルオロプロピレンおよびテトラフルオロエチレン、ｉｉｉ）フッ化ビニリデン、ヘキサフルオロプロピレン、テトラフルオロエチレンおよび４−ブロモ−３，３，４，４−テトラフルオロブテン−１、ｉｖ）フッ化ビニリデン、ヘキサフルオロプロピレン、テトラフルオロエチレンおよび４−ヨード−３，３，４，４−テトラフルオロブテン−１、ｖ）フッ化ビニリデン、パーフルオロ（メチルビニル）エーテル、テトラフルオロエチレンおよび４−ブロモ−３，３，４，４−テトラフルオロブテン−１、ｖｉ）フッ化ビニリデン、パーフルオロ（メチルビニル）エーテル、テトラフルオロエチレンおよび４−ヨード−３，３，４，４−テトラフルオロブテン−１、ｖｉｉ）フッ化ビニリデン、パーフルオロ（メチルビニル）エーテル、テトラフルオロエチレンおよび１，１，３，３，３−ペンタフルオロプロペン、ｖｉｉｉ）テトラフルオロエチレン、パーフルオロ（メチルビニル）エーテルおよびエチレン、ｉｘ）テトラフルオロエチレン、パーフルオロ（メチルビニル）エーテル、エチレンおよび４−ブロモ−３，３，４，４−テトラフルオロブテン−１、ｘ）テトラフルオロエチレン、パーフルオロ（メチルビニル）エーテル、エチレンおよび４−ヨード−３，３，４，４−テトラフルオロブテン−１、ｘｉ）テトラフルオロエチレン、プロピレンおよびフッ化ビニリデン、ｘｉｉ）テトラフルオロエチレンおよびパーフルオロ（メチルビニル）エーテル、ｘｉｉｉ）テトラフルオロエチレン、パーフルオロ（メチルビニル）エーテルおよびパーフルオロ（８−シアノ−５−メチル−３，６−ジオキサ−１−オクテン）、ｘｉｖ）テトラフルオロエチレン、パーフルオロ（メチルビニル）エーテルおよび４−ブロモ−３，３，４，４−テトラフルオロブテン−１、ｘｖ）テトラフルオロエチレン、パーフルオロ（メチルビニル）エーテルおよび４−ヨード−３，３，４，４−テトラフルオロブテン−１、およびｘｖｉ）テトラフルオロエチレン、パーフルオロ（メチルビニル）エーテルおよびパーフルオロ（２−フェノキシプロピルビニル）エーテルからなる群から選択される共重合単位を含むことを特徴とする請求項１に記載の乳化重合法。
【請求項１７】
前記フルオロエラストマーが、臭素含有末端基、ヨウ素含有末端基、およびそれらの組み合わせからなる群から選択される末端基をさらに含むことを特徴とする請求項１６に記載の乳化重合法。
【請求項１８】
請求項１に記載のプロセスによって製造される硬化性フルオロエラストマー。
【国際調査報告】
2004509993.tif 000034
2004509993.tif 000035